(57)【要約】  高水準の親水性を有する構造化面の製造方法であって、  （ａ）０．１〜１０μｍの範囲の数平均径を有する粒子、及び  （ｂ）５ｎｍ〜０．５μｍの範囲の数平均径及び８０ｍＮ／ｍ以上の２０℃表面エネルギーを有する粒子、を表面に被覆することを特徴とする製造方法を提供する。【特許請求の範囲】
【請求項１】
高水準の親水性を有する構造化面の製造方法であって、
（ａ）０．１〜１０μｍの範囲の数平均径を有する粒子、及び
（ｂ）５ｎｍ〜０．５μｍの範囲の数平均径及び８０ｍＮ／ｍ以上の２０℃表面エネルギーを有する粒子、
を表面に被覆することを特徴とする製造方法。
【請求項２】
粒子（ａ）が１種以上の疎水性ポリマーを含む請求項１に記載の方法。
【請求項３】
粒子（ｂ）が１種以上の無機物質を含む請求項１又は２に記載の方法。
【請求項４】
（ａ）０．１〜１０μｍの範囲の数平均径を有する粒子、及び
（ｂ）５ｎｍ〜０．５μｍの範囲の数平均径及び８０ｍＮ／ｍ以上の表面エネルギーを有する粒子、
を含む１種以上の分散液で表面を処理する請求項１〜３のいずれか１項に記載の方法。
【請求項５】
水溶液中で行われる請求項１〜４のいずれか１項に記載の方法。
【請求項６】
少なくとも１種の水溶液が少なくとも１種の乳化剤を含む請求項１〜５のいずれか１項に記載の方法。
【請求項７】
被覆前に、被覆すべき表面に結合層を設ける請求項１〜６のいずれか１項に記載の方法。
【請求項８】
少なくとも１種のバインダー（ｃ）を利用する請求項１〜７のいずれか１項に記載の方法。
【請求項９】
少なくとも１種の接着促進剤（ｄ）を利用する請求項１〜８のいずれか１項に記載の方法。
【請求項１０】
請求項１〜９のいずれか１項に記載の方法により得られる表面。
【請求項１１】
テキスタイルの表面である請求項１０に記載の表面。
【請求項１２】
請求項９又は１０に記載の外面を有する衣類。
【発明の詳細な説明】
【技術分野】
【０００１】
本発明は、高水準の親水性を有する構造化面の製造方法であって、
（ａ）０．１〜１０μｍの範囲の数平均径を有する粒子、及び
（ｂ）５ｎｍ〜０．５μｍの範囲の数平均径及び８０ｍＮ／ｍ以上の２０℃表面エネルギーを有する粒子、を表面に被覆することを特徴とする製造方法に関する。
【０００２】
更に、本発明は、本発明の方法により得られる表面に関する。
【背景技術】
【０００３】
表面が汚れる状態となる傾向を殆ど有さないように表面を変更するのは一般的に望ましい。かかる表面は、長時間に亘って魅力的に見え、バクテリア又は菌類の成長を防ぎ、そして洗浄した場合には、清潔にするのが特に容易である。
【０００４】
汚れる状態となる傾向の低い表面を形成する従来の方法では、Lotus Effect（登録商標）、例えば特許文献１及び特許文献２を屡々利用する。表面にLotus Effectを付与するために、一法として、例えば、小さなでこぼこ面、例えば高所が５〜２００μｍの間隙で且つ５〜１００μｍの高さであり、そして高所が例えば疎水性ポリマーから少なくともなり、高所が水又は浄化剤を有する水と分離不能となるような寸法の高所及び窪みを有するロータスプラント（lotus plant）型の表面を提供可能である。このように付与された表面は、水に対して大きな接触角、例えば１５７°を有することが観察され、例えば特許文献３の実施例９を参照されたい。汚れ粒子は、このようして付与された表面に対して低い粘着性を有しており、水で濯ぐことにより容易に除去される。
【０００５】
しかしながら、Lotus Effectの付与されたテキスタイル表面（織物の表面）は、汗を通さない点において不都合である。多くの場合、依然として汗浸透性であるのは、特に衣類に対して望ましい。
【０００６】
更に、オムツが尿を保持し、尿の液滴形成の要因とならないことが望ましい。これは、例えば、ポリプロピレンを用いることにより製造され且つ超吸収性のオムツの場合に有効である。
【０００７】
表面に撥汚性を付与する別の方法は、かかる表面を極めて親水性とすることにある。そして、水は、フィルム（被膜）を形成し、汚れ粒子を容易に分離するが、例えば特許文献４を参照されたい。
【０００８】
特許文献５は、５〜５００ｎｍの寸法の所定の粒子を用いて、テキスタイルを処理することにより、所定の時間、一般的には４回の洗浄又は洗濯サイクル（２頁の最終パラグラフ）に亘って撥汚性とすることができることを開示している。しかしながら、このような短い仕上げ寿命は、多くの用途において望ましくない。
【０００９】
特許文献６は、超微粉砕の無機粒子、表面変性剤及び適宜、界面活性剤で表面を処理することが可能であり、その後に、表面が抗噴霧性（antimisting property）を有することについて開示している。しかしながら、かかる被膜は、損傷を受けることなく洗浄サイクルを切り抜けられない。
【００１０】
【特許文献１】ＷＯ９６／０４１２３
【特許文献２】ＥＰ−Ｂ１１７１５２９
【特許文献３】ＵＳ３３５４０２２
【特許文献４】ＷＯ０３／６６７１０
【特許文献５】ＷＯ０１／８３６６２
【特許文献６】ＤＥ−Ａ１０１１６２００
【発明の開示】
【００１１】
従って、本発明の目的は、汚れを効果的にはじき、良好な耐久性を有することが可能な表面を処理することができる方法を提供することにある。更に本発明の目的は、高水準の親水性を有する被覆処理された表面を提供することにある。最後に、本発明の目的は、被覆処理された表面の使用法を提供することにある。
【００１２】
本発明者等は、上記目的が冒頭に定義された方法により達成されることを見出した。
【００１３】
本発明における表面は、表面の水との接触角が測定不可能である場合、高水準の親水性を有していると言われている。本発明の表面において、水は、液滴を形成しないが、広がって、被膜を形成する。
【００１４】
本発明の構造化面は、少なくとも１の表面を有する構成要素（entity）から作成され、以下、かかる構成要素を支持体（基板）と称し、種々の材料、例えばコンクリート、レンガ、固化したモルタル、木、金属、セラミック、紙、板、ガラス、例えばポリスチレン、ポリエチレン、ポリプロピレン、ポリアミド、ポリエステル等のプラスチック材料、革、擬革及び特にテキスタイルからなっていてもよい。
【００１５】
本発明の場合のテキスタイル支持体は、織物繊維、テキスタイル中間体及び最終生成物、並びにこれらから製造される最終製品（アパレル産業に加え、例えばカーペット及び他の家庭のテキスタイル、更には産業目的のテキスタイル構造物を含む。）である。これらは、例えば短繊維等の非付形化構造物、より糸、フィラメント、ヤーン、ヒモ、糸、レース、ブレード、縄類及びスレッド等の線状構造物、更に、例えばフェルト、織布、不織布及び詰め物等の立体構造物を含む。テキスタイルは、天然由来、例えば綿、ウール又は亜麻、或いは合成繊維、例えばポリアミド、ポリエステル、変性ポリエステル、ポリエステル混紡布、ポリアミド混紡布、ポリアクリロニトリル、トリアセテート、アセテート、ポリカーボネート、ポリプロピレン、ポリ塩化ビニル、ポリエステル極細繊維及びガラス繊維織物であっても良い。
【００１６】
本発明は、
（ａ）０．１〜１０μｍの範囲、好ましくは０．２〜５μｍの範囲、更に好ましくは１μｍ以下の数平均径を有する粒子、及び
（ｂ）５ｎｍ〜０．５μｍの範囲、好ましくは１０ｎｍ〜４００ｎｍの範囲、更に好ましくは２０〜３００ｎｍの範囲の数平均径及び８０ｍＮ／ｍ以上の２０℃表面エネルギーを有する粒子、を表面に被覆することによって表面を構造化する工程を含む。
【００１７】
粒径は、例えば、透過電子顕微鏡法等の一般的に用いられる方法で測定可能である。
【００１８】
粒子（ａ）は、選択的に親水性又は疎水性であっても良い物質であり得る。粒子（ｂ）は、例えば接触角決定法により測定される、１００ｍＮ／ｍ以上〜約１０００ｍＮ／ｍの表面エネルギーを有している。
【００１９】
疎水性材料に関する疎水性は、本願発明の場合、１０ｍＮ／ｍ〜７０ｍＮ／ｍの範囲、好ましくは２０ｍＮ／ｍ〜６０ｍＮ／ｍの範囲であり、例えば接触角決定法により確かめられる表面エネルギーを有している材料である。
【００２０】
親水性及び疎水性材料は、無機材料並びに有機ポリマー及び共重合体から選択可能である。
【００２１】
疎水性材料（ａ）として、疎水性有機ポリマー、例えばポリエチレン、ポリプロピレン、ポリイソブチレン及びポリスチレン、そしてこれら相互の共重合体又はこれらと１種以上の他のオレフィン、例えばスチレン、メチルアクリレート、エチルアクリレート、メチルメタクリレート、ブチルアクリレート、ブチルメタクリレート、２−エチルヘキシルアクリレート、２−エチルヘキシルメタクリレート、無水マレイン酸又はＮ−メチルマレイミドとの共重合体が特記に値する。好ましいポリエチレン又はポリプロピレンが、例えばＥＰ−Ａ０７６１６９６に記載されている。
【００２２】
本発明の場合の疎水性有機ポリマーは、更に室温固体シリコーンを含む。
【００２３】
本発明で疎水性材料（ａ）として使用される疎水性有機ポリマーの質量平均分子量Ｍwは、１０００〜１０００００００ｇ／モルの範囲であり、好ましくは２５００〜５００００００ｇ／モルの範囲であり、少なくとも１種の以下の方法：光散乱、ゲル透過クロマトグラフィ（ＧＰＣ）、粘性により確かめられる。ポリオレフィン、例えばポリエチレン、ポリプロピレン又はポリイソブテン、そして更にエチレンと、プロピレン、ブチレンン又は１−ヘキセンとの共重合体からなる群からのポリマーの場合、分子量Ｍwは、３００００〜５００００００ｇ／モルの範囲であるのが有利である。疎水性有機ポリマーは、例えば蝋質性であっても良く、或いは熱可塑性であっても良い。
【００２４】
疎水性材料（ａ）として本発明で使用される疎水性有機ポリマーの分子量分布の幅は、それ自体重要ではなく、１．１〜２０の範囲であっても良い。一般的には、２〜１０の範囲である。
【００２５】
疎水性無機材料（ａ）として、疎水化された無機材料、特に、周期表第３〜１４族の固体の無機酸化物、炭酸塩、炭化物、リン酸塩、ケイ酸塩又は硫酸塩、例えば酸化カルシウム、二酸化ケイ素又は酸化アルミニウム、炭酸カルシウム、硫酸カルシウム又はケイ酸カルシウムが特記に値する場合があり、その中で、酸化アルミニウム及び二酸化ケイ素が好ましい。シリカゲル状の二酸化ケイ素が特に好ましい。焼成シリカゲルが極めて好ましい。固体の無機酸化物及びケイ酸塩を、４００〜８００℃に加熱することにより熱で、又は好ましくは物理吸着若しくは化学吸着の有機化合物若しくは有機金属化合物で疎水化処理ことが可能である。このために、被覆工程に依然として入らなかった粒子を、例えば、少なくとも１種の官能基を含む有機金属化合物、例えばメチルリチウム、ｎ−ブチルリチウム又はｎ−ヘキシルリチウム等のアルキルリチウム化合物；或いは、例えばヘキサメチルジシラザン、オクチルトリメトキシシラン及び特にハロゲン化シラン、例えばトリメチルクロロシラン又はジクロロジメチルシラン等のシランと反応させる。
【００２６】
親水性無機材料（ａ）として、特に、依然として疎水化処理されなかった周期表第３〜１４族の固体の無機酸化物、炭酸塩、リン酸塩、ケイ酸塩又は硫酸塩が特記に値する場合があり、例えば酸化カルシウム、酸化ケイ素又は酸化アルミニウム、炭酸カルシウム、硫酸カルシウム又はケイ酸カルシウムであり、その中で、酸化アルミニウム及び二酸化ケイ素が好ましく、更に石英及びベーマイト、コロイド状のシリカゲル及び珪藻土も好ましい。焼成シリカ、焼成チタニア及び焼成アルミナが好ましい。
【００２７】
粒子（ｂ）は、例えば、親水性無機材料と親水性ポリマーとから構成されていても良い。親水性無機材料（ｂ）として、依然として疎水化処理されなかった周期表第３〜１４族の固体の無機酸化物、炭酸塩、リン酸塩、ケイ酸塩又は硫酸塩が特記に値し、例えば酸化カルシウム、二酸化ケイ素又は酸化アルミニウム、炭酸カルシウム、硫酸カルシウム又はケイ酸カルシウムであり、その中で、酸化アルミニウム及び二酸化ケイ素が好ましく、更に石英及びベーマイト、コロイド状のシリカゲル及び珪藻土も好ましい。焼成シリカ、焼成チタニア及び焼成アルミナが好ましい。
【００２８】
本発明の一実施の形態において、粒子（ａ）及び粒子（ｂ）は、それらの組成だけでなく、平均粒径において異なっている。その結果、粒子（ａ）と（ｂ）の混合物の粒径分布は、二モードである。
【００２９】
本発明の他の実施の形態において、粒子（ａ）及び粒子（ｂ）は、これらの平均粒径だけでなくこれらの組成も異なっている。
【００３０】
本発明の一実施の形態において、（ａ）又は（ｂ）は、上述の有機ポリマー及び共重合体から選択される。
【００３１】
本発明の一実施の形態において、被覆は、１：９９〜９９：１の範囲、好ましくは１：９〜９：１の範囲、更に好ましくは３：７〜７：３の範囲の質量比の粒子（ａ）及び（ｂ）を用いて行われる。
【００３２】
本発明の方法における一実施の形態において、粒子（ａ）及び（ｂ）は、それぞれ水溶液、好ましくは共同の水溶液中で使用される。
【００３３】
水溶液は、以下において、室温条件下で液体である単一の媒体として水を有する液体だけでなく、水と１種以上の室温非水液体媒体との混合物を含むような液体であり、例えば
アルコール、例えばエタノール、イソプロパノール、ブタノール、ｔｅｒｔ−ブタノール、３−オクタノール、１−デカノール、２−デカノール、２−ドデカノール、２−ヘキサデカノール、
ケトン、例えばアセトン、メチルエチルケトン、メチルイソブチルケトン、ジエチルケトン、エーテル、例えばＴＨＦ、ジ−ｎ−プロピルエーテル、ジオキサン、例えば１，４−ジオキサン。
【００３４】
本発明の一実施の形態において、本発明の方法は、粒子（ａ）及び（ｂ）の合計を全て考慮に入れ、０．１〜５００ｇ／Ｌの粒子、好ましくは１〜２５０ｇ／Ｌの粒子、更に好ましくは１０〜１００ｇ／Ｌの粒子をそれぞれ含む１種以上の水溶液を用いて行われる。
【００３５】
本発明の一実施の形態では、０．１〜３０ｇの粒子、すなわち被覆されるべき表面積ｍ2あたり、（ａ）及び（ｂ）の合計、好ましくは０．５〜２０ｇ／ｍ2の粒子、更に好ましくは１〜１５ｇ／ｍ2の粒子を施す。
【００３６】
本発明の一実施の形態において、粒子を施した後は固定工程であり、熱により、例えば８０〜２５０℃、好ましくは１００〜２１０℃の温度条件下であっても良い。好ましい継続時間範囲は、１０〜２４分である。固定工程の他の型式は、特にバインダー（ｃ）を使用する場合に架橋剤を添加するか、又は化学線を用いる固定である。
【００３７】
本発明の一実施の形態において、本発明の方法は、少なくとも１種の水溶液を用いて行われ、水溶液の少なくとも１種が、例えばイオン性乳化剤及び非イオン性乳化剤から選択される１種以上の乳化剤を含んでいる。
【００３８】
有用な非イオン性乳化剤は、例えばエトキシル化モノ−、ジ−及びトリアルキルフェノール（エトキシル化度：３〜５０、アルキル基：Ｃ4〜Ｃ12）及びエトキシル化脂肪アルコール（エトキシル化度：３〜８０、アルキル基：Ｃ8〜Ｃ36）である。これらの例示は、BASF社のLutensol（登録商標）銘柄又はUnion Carbide社のTriton（登録商標）銘柄である。エトキシル化されるアルコールは、合成品又は天然由来、例えばココヤシの脂肪アルコール、パーム核の脂肪アルコール、獣脂の脂肪アルコール及びオレイルアルコールであっても良い。
【００３９】
有用なアニオン性乳化剤は、例えばアルキルスルフェート（アルキル基：Ｃ8〜Ｃ12）、エトキシル化アルカノール（エトキシル化度：４〜３０、アルキル基：Ｃ12〜Ｃ18）及びエトキシル化アルキルフェノール（エトキシル化度：３〜５０、アルキル基：Ｃ4〜Ｃ12）の硫酸モノエステル、アルキルスルホン酸（アルキル基：Ｃ12〜Ｃ18）、スルホコハク酸のＣ1〜Ｃ10モノ−若しくはジアルキルエステル及びアルキルアリールスルホン酸（アルキル基：Ｃ4〜Ｃ12）の各アルカリ金属及びアンモニウム塩である。
【００４０】
有用なカチオン性乳化剤は、一般に、Ｃ6〜Ｃ18アルキル−、Ｃ6〜Ｃ18アラルキル−又はヘテロシクリル含有第一級、第二級、第三級又は第四級アンモニウム塩、アルカノールアンモニウム塩、ピリジニウム塩、イミダゾリニウム塩、オキサゾリニウム塩、モルホリニウム塩、チアゾリニウム塩、更にアミンオキシドの塩、キノリニウム塩、イソキノリニウム塩、トロピリウム塩、スルホニウム塩及びホスホニウム塩である。特記に値する例示は、ドデシルアンモニウムアセテート又は対応のヒドロクロリド、種々の２−（Ｎ，Ｎ，Ｎ−トリメチルアンモニウム）エチルパラフィン酸エステルのクロリド若しくはアセテート、Ｎ−セチルピリジニウムクロリド、Ｎ−ラウリルピリジニウムスルフェート、そして更にＮ−セチル−Ｎ，Ｎ−Ｎ−トリメチルアンモニウムブロミド、Ｎ−ドデシル−Ｎ，Ｎ−Ｎ−トリメチルアンモニウムブロミド、Ｎ，Ｎ−ジステアリル−Ｎ，Ｎ−ジメチルアンモニウムクロリド、そして更にジェミニ界面活性剤のＮ，Ｎ’−（ラウリルジメチル）エチレンジアミンジブロミドである。多数の他の例示を、H. Stache, Tensid-Taschenbuch, Carl-Hanser-Verlag, Munich, Vienna, 1981及びMcCutcheon's, Emulsifiers & Detergents, MC Publishing Company, Glen Rock, 1989において見出すことができる。有用なカチオン性乳化剤は、更に、モノ〜デカアルコキシル化及び好ましくはモノ〜テトラエトキシル化Ｃ10〜Ｃ20アルキルアミンである。
【００４１】
特に極めて適当な乳化剤は、例えば、エチレンと、少なくとも１種のα，β−不飽和モノ−若しくはジカルボン酸又はα，β−不飽和モノ−若しくはジカルボン酸の少なくとも１種の無水物、例えばアクリル酸、メタクリル酸、クロトン酸、マレイン酸、フマル酸、メチレンマロン酸、無水マレイン酸、無水イタコン酸との共重合体である。カルボキル基は、例えば、アルカリ金属イオン、アルカリ土類金属イオン、アンモニウム又はアミン、例えばトリエチルアミン、ジエチルアミン、エチルアミン、トリメチルアミン、ジメチルアミン、メチルアミン、エチルジイソプロピルアミン、エタノールアミン、ジエタノールアミン、トリエタノールアミン、Ｎ−メチルジエタノールアミン、Ｎ−（ｎ−ブチル）ジエタノールアミン又はＮ，Ｎ−ジメチルエタノールアミンで部分的に又は好ましくは完全に中和されていても良い。
【００４２】
乳化剤の一部を広範囲内にて変更可能であり、水溶液に対して、０．１〜２００ｇ／Ｌの範囲、好ましくは０．２〜１００ｇ／Ｌの範囲、更に好ましくは１〜５０ｇ／Ｌの範囲であっても良い。
【００４３】
本発明の方法は、例えば水溶液中において支持体を（ａ）及び（ｂ）で処理することにより行われるのが好ましい。好適な技術は、噴霧、ディッピング、ロール塗布、フォーム塗布及びドクター塗布であり、特に１以上のパッドマングル（pad-mangle）を用いる塗布である。
【００４４】
本発明の方法は、支持体、特にテキスタイル支持体を少なくとも１種の水溶液で処理することによって行われ得る。複数の処理工程を同一又は異なる液体を用いて行うことが可能である。
【００４５】
本発明の一実施の形態において、本発明の方法は、支持体、特にテキスタイル支持体を、（ｂ）及び適宜少なくとも１種の乳化剤を含む液体で最初に処理し、次いで、（ａ）及び適宜少なくとも１種の乳化剤を含む新たな液体で処理する。
【００４６】
本発明の一実施の形態において、本発明の方法は、支持体、特にテキスタイル支持体を、（ａ）及び適宜少なくとも１種の乳化剤を含む液体で最初に処理し、次いで、（ｂ）及び適宜少なくとも１種の乳化剤を含む新たな液体で処理する。本発明の方法を行う場合の温度は、それ自体重要ではない。液体の温度は、１０〜１００℃の範囲であっても良く、１５〜６０℃の範囲内が好ましい。
【００４７】
本発明の方法は、支持体、特にテキスタイルの仕上げ処理に一般的に用いられる機械、例えばパッドマングルで行うことができる。竪型テキスタイル供給パッドマングルが望ましく、且つその重要な構成要素は、相互にプレスコンタクト（press contact）の２個のローラであり、これを通過してテキスタイルが誘導される。液体を上述のローラに満たして、テキスタイルを湿潤させる。圧力により、テキスタイルを強く押し、そして一定のアドオンを保証する。
【００４８】
本発明の一実施の形態では、１〜４０ｍ／分の範囲、好ましくは３０ｍ／分以下のテキスタイル給送で稼働するパッドマングルを利用する。
【００４９】
液体の収集は、本発明の方法により、液体の収集が２５〜８５質量％の範囲、好ましくは４０〜７０質量％の範囲となるように選択可能である。
【００５０】
本発明による処理後の処理された支持体、特にテキスタイルを、一般的な方法又はテキスタイル産業で一般的であってより緻密な方法で乾燥することが可能である。
【００５１】
本発明による処理後、連続的に又はバッチ式で運転され得る熱処理としても良い。熱処理の継続時間は、広範囲内にて選択可能である。一般に、熱処理を約１０秒〜約３０分、特に３０秒〜５分に亘って行うことができる。熱処理は、１８０℃以下、好ましくは１５０℃以下までの温度に加熱することによって行われる。勿論、熱処理の温度を織物の感度に適合させる必要がある。
【００５２】
熱処理の方法の適例は、熱風乾燥である。
【００５３】
テキスタイル材料を被覆するのが望ましい場合、本発明の一実施の形態では、テキスタイル材料に結合層を設けてから実際に被覆する。結合層を、１種以上のいわゆるプライマーを用いて設けても良い。プライマーは、合成繊維を仕上げ処理する場合に施すのが好ましい。
【００５４】
本発明の一実施において、処理されるべきテキスタイル材料に施される結合層は、例えば１種以上のポリマーであっても良く、その場合、ポリマーの合成をテキスタイル材料において行うことも可能である。特に有用なポリマーは、架橋された基又は架橋可能な基を有しており、例えば、遊離ヒドロキシル基、カルボニル基、第一級若しくは第二級アミノ基又はチオール基を有する天然又は合成ポリマーである。極めて有用なポリマーは、例えば、リグニン、ポリサッカリド、ポリビニルアルコール及びポリエチレンイミンである。架橋は、例えば、その後の、例えばイソシアネート、ジメチロール尿素又はＮ，Ｎ−ジメチロール−４，５−ジヒドロキシエチレン尿素（ＤＭＤＨＥＵ）との反応によって達成可能である。他の特に好ましい架橋剤は、メタノール、ｎ−ブタノール又はエチレングリコールでエーテル化されていても良いメラミン−ホルムアルデヒド樹脂である。
【００５５】
他の実施の形態において、ポリエステル又はポリアミドを処理する場合、０．０１〜１質量％、好ましくは０．１〜０．５質量％のテキスタイルを、水酸化ナトリウム水溶液又は水酸化カリウム溶液等の強アルカリで部分鹸化により鹸化する。
【００５６】
本発明の一実施の形態において、本発明の方法で用いられる少なくとも１種の水溶液は、少なくとも１種のバインダー（ｃ）を含む。
【００５７】
被覆技術で一般的なバインダは、原則としてバインダー（ｃ）としての使用に好適である。
【００５８】
いわゆる自己架橋バインダー（self-crosslinking binder）は、テキスタイル支持体に特に好適である。本発明の場合に用いられる自己架橋バインダーは、ポリマー、好ましくは水性ポリマー分散液の状態のポリマーであり、これにより、本発明により製造される被覆物の乾燥中に分子内架橋反応又は分子内橋かけ反応に入る。架橋反応は、相互に反応してイオン性結合若しくは共有結合を形成する相互に異なる官能基を有するか、又はバインダーに添加され、分子量の低くても良い１種以上の架橋剤、すなわち分子量Ｍwが例えば５００ｇ／モル以下であっても良い架橋剤を有するバインダーとして使用されるポリマーによって行われる。架橋剤は、１分子あたりに少なくとも２個の官能基を有していても良く、官能基は、全て同一であっても又は異なっていても良く、ポリマーの官能基と反応可能である。
【００５９】
ポリマーにおいて好適な反応性基は、以下の基である：
例えば、ヒドロキシル基、アミノ基、エポキシ基又はアジリジン基と、或いは多価金属イオン、例えばＣａ2+、Ａｌ3+、Ｍｇ2+、Ｍｎ2+及びＺｎ2+と反応可能なカルボキシル基、
例えば、カルボキシル基、イソシアネート、エポキシド、無水カルボン酸基、エポキシド基又はアルデヒド基と反応可能なヒドロキシル基、
アミノ基及びヒドラジンと反応可能なアルデヒド又はケト基、他のＮ−メチロールアミノ又はＮ−メチロールアミド基と反応可能なＮ−メチロールアミノ及びＮ−メチロールアミド基、例えばフェノール、ｔｅｒｔ−ブタノール、１，３−ジケトン、マレイン酸エステル、環式アミド、例えばε−カプロラクタム、ニトリル、アルデヒド又はオキシムとキャップ形成、すなわち可逆的にブロック可能であるか、或いは非キャップ形成であり、キャップ形成又は非キャップ形成した場合、例えばアミノ基及びヒドロキシル基と反応可能なイソシアネート基。
【００６０】
好適な自己架橋バインダーの理論的な架橋密度は、バインダーとして働くポリマーでの反応完了時に形成されるバインダー１ｋｇあたりの架橋点のモルで表され、バインダーに対して０．１〜１モル／ｋｇの範囲であるのが好ましい。
【００６１】
架橋剤の適例は、ジオール及びポリオール、例えばエチレングリコール、プロピレングリコール、グリセロール、ジエチレングリコール、トリエチレングリコール、ジプロピレングリコール、トリプロピレングリコール、テトラエチレングリコール、１，３−プロパンジオール、１，４−ブタンジオール、１，６−ヘキサンジオール、第二級若しくは好ましくは第一級ジアミン、例えば５個以下の非隣接炭素原子が酸素に置き換わっていても良いＣ2〜Ｃ12アルキレンジアミン、例えばヘキサメチレンジアミン、ジエチレントリアミン、トリエチレンテトラアミン、テトラエチレンペンタアミン、Ｎ，Ｎ−ビス（アミノプロピル）アミノエタン、３，６−ジオキサオクタン−１，８−ジアミン、３，７−ジオキサノナン−１，９−ジアミン、３，６，９−トリオキサウンデカン−１，１１−ジアミン、更にJeffamine、例えば、下式：
【００６２】
【化１】
2007538166.tif 000002
で表される４，４’−ジアマミノジシクロヘキシルメタン及び下式：
【００６３】
【化２】
2007538166.tif 000003
で表される４，４’−ジアミノ−３，３’−ジメチルジシクロヘキシルメタン、アミノアルコール、例えばエタノールアミン、３−ヒドロキシプロピルアミン、単独に又は多様にエトキシル化されるジ−及びオリゴアミン、脂肪族及び芳香族ジカルボン酸のジヒドラジド、例えばアジピン酸ジヒドラジド、ジアルデヒド、例えばグリオキサル、部分的に又は完全にＯ−メチルオール化されたメラミン、２価の金属の塩、特に塩化マグネシウム、例えばヒドレート（ＭｇＣｌ2・６Ｈ2Ｏ）、そして更に、平均して（数平均）分子あたりに２個以上、好ましくは３個以上のイソシアネート基又はブロックされたイソシアネート基を有する化合物である。
【００６４】
一実施の形態において、本発明の方法で用いられる水溶液は、１００〜８００ｇ／Ｌのバインダー、好ましくは２００〜５００ｇ／Ｌのバインダーを含む。
【００６５】
本発明の実施の形態において、１種以上の接着促進剤（ｄ）を添加しても良い。
【００６６】
接着促進剤（ｄ）として、親水性の有機ポリマーを使用するのが極めて好ましい。
【００６７】
本発明の一実施の形態において、接着促進剤（ｄ）として使用される親水性の有機ポリマーは、以下の構成要素Ｉ．１〜Ｉ．４：
【００６８】
【化３】
2007538166.tif 000004
を含むポリマー又は共重合体である。
【００６９】
本発明の一実施の形態において、親水性の有機ポリマー又は共重合体は、炭素原子への窒素原子及び酸素原子の合計に対して、３：１〜１：５の範囲、特に３：２〜１：３の範囲の割合を有している。
【００７０】
本発明の別の実施の形態では、３〜１２の範囲のｐＨ値条件下でイオン化不可能な極性構成要素、例えばポリウレタン単位、ポリエチレングリコール単位、ポリビニルピロリドン単位、ポリビニルアルコール単位、ポリビニルホルムアミド単位又はポリサッカリド単位を含む親水性有機ポリマーを含む接着促進剤（ｄ）を利用する。
【００７１】
異なる構成要素Ｉ．１〜Ｉ．４を含む共重合体を用いることも可能であることが認識されるであろう。
【００７２】
親水性ポリマー及び共重合体の適例は、以下の極性基Ａ1及びＡ1’：
【００７３】
【化４】
2007538166.tif 000005
を有するものである。
【００７４】
好適な親水性有機ポリマー及び共重合体の鎖は、例えば１種以上の以下の２価の基Ａ2：
【００７５】
【化５】
2007538166.tif 000006
を含んでいても良い。
【００７６】
但し、上述した基（Ａ1、Ａ1’及びＡ2）において、Ｘは、Ｌｉ、Ｎａ、Ｋ、Ｒｂ、Ｃｓ又は式Ｎ（Ｒ3）4で表されるアンモニウムイオンを表し、
Ｒ1〜Ｒ2は、同一でも又は異なっていても良く、それぞれＨ、メチル、エチル、ｎ−プロピル、イソプロピル、ｎ−ブチル、イソブチル、ｓｅｃ−ブチル及びｔｅｒｔ−ブチルから選択されるＣ1〜Ｃ4アルキルを表し、
ｎが８〜８００００の範囲の整数を表し、１０〜１６０００の範囲の整数を表すのが好ましい。
【００７７】
Ｒ3は、同一でも又は異なっていても良く、それぞれ
水素、
メチル、エチル、ｎ−プロピル、イソプロピル、ｎ−ブチル、イソブチル、ｓｅｃ−ブチル及びｔｅｒｔ−ブチルから選択されるＣ1〜Ｃ4アルキル、
−ＣＨ2−ＣＨ2−ＯＨ、
ベンジル又はＣ6〜Ｃ14アリール、好ましくはフェニルを表す。
【００７８】
一例として、以下のアンモニウムイオンが特記に値する場合がある：
【００７９】
【化６】
2007538166.tif 000007
【００８０】
極めて好ましい極性基は、以下のａ．１．１〜ａ．１．７：
【００８１】
【化７】
2007538166.tif 000008
に属する単結合ポリマーである。
【００８２】
基Ｉ．１．１〜Ｉ．１．９は、ポリマー又は共重合体の主鎖か、或いは例えば分岐又は架橋ポリマー又は共重合体を連結させる場合には、親水性有機ポリマー又は共重合体のポリマー側鎖にあっても良い。
【００８３】
親水性有機ポリマー又は共重合体のポリマー分子に対する基Ｉ．１．１〜Ｉ．１．９の分配は、均一であっても良い、すなわち、ランダム又は交互であっても良く、或いは、例えばブロック共重合体、特にグラフト共重合体を用いる場合には不均一であっても良い。
【００８４】
本発明の方法で用いられるポリマー及び共重合体は、基Ｉ．１．１ａ及び／又はＩ．１．２ａ：
【００８５】
【化８】
2007538166.tif 000009
を含んでいても良く、その場合、本発明の方法で用いられるポリマー又は共重合体は、これらの基を間に介して分岐又は架橋構造を形成するのが好ましい。
【００８６】
基Ｉ．１．１ａ〜Ｉ．１．２ａは、ポリマー又は共重合体の主鎖か、或いは例えば分岐又は架橋ポリマー又は共重合体を連結させる場合には、親水性有機ポリマー又は共重合体のポリマー側鎖にあっても良い。親水性有機ポリマー又は共重合体のポリマー分子に対する基Ｉ．１．１ａ〜Ｉ．１．２ａの分配は、均一であっても良い、すなわち、ランダム又は交互であっても良く、或いは、例えばブロック共重合体を用いる場合には不均一であっても良い。
【００８７】
本発明の一実施の形態において、水溶液には、１〜１５０ｇ／Ｌ、好ましくは少なくとも４ｇ／Ｌ、更に好ましくは５ｇ／Ｌの接着促進剤が添加された。
【００８８】
本発明の方法で用いられる水溶液を、粘度の調節に用いられ、例えば天然又は合成であっても良い１種以上の増粘剤に添加しても良い。好適な合成増粘剤は、ポリ（メタ）アクリロイル化合物、ポリカルボン酸、ポリエーテル、ポリイミン、ポリアミド及びポリウレタン、特に８５〜９５質量％のアクリル酸、４〜１４質量％のアクリルアミド及び約０．０１〜１質量％の、式ＩＩ：
【００８９】
【化９】
2007538166.tif 000010
で表され、１０００００〜２０００００ｇ／モルの範囲の分子量Ｍwを有する
（メタ）アクリルアミド誘導体（その場合、Ｒ4は、メチル又は好ましくは水素を表す。）を含む共重合体である。天然由来の増粘剤の例は、寒天、カラギーン、加工デンプン及び変性セルロースである。使用される増粘剤の量は、例えば、本発明の方法で用いられる液体に対して、０〜１０質量％の範囲であり、０．０５〜５質量％の範囲が好ましく、更に好ましくは０．１〜３質量％の範囲である。
【００９０】
本発明の方法で用いられる水溶液は、１０〜５０００ｍＰａ・ｓの範囲の室温動的粘度を有しているのが好ましく、好ましくは２０〜４０００ｍＰａ・ｓの範囲であり、更に好ましくは５０〜２０００ｍＰａ・ｓの範囲であり、例えば、ドイツ標準規格ＤＩＮ５１５６２の１〜４部に準拠し、ブルックフィールド粘度計を用いて測定される。
【００９１】
本発明の一実施の形態において、本発明の方法で用いられる水溶液を、１種以上の顔料、例えば無機又は有機顔料、好ましくは界面活性剤含有顔料製剤の形の顔料に添加しても良い。
【００９２】
更に本発明は、本発明の方法により得られる表面、例えば支持体の表面を提供する。本発明の表面は、テキスタイルの表面であるのが好ましい。本発明の表面は、例えば固体及び液体物質から選択可能な汚れに関して、良好に洗浄可能な点において注目に値する。固体物質の例は、土、泥、煤、埃、花粉であり；液体物質の例は、尿、油、例えばオリーブオイル及びコーヒー、お茶、果汁、ビール及び赤ワインである。汚れを本発明の表面から除去するのは容易である。更に、本発明の表面は、良好な耐久性を有することが観察された。本発明のテキスタイルの表面は、従来の洗浄機において、有効な特性を損なうことなく５回を超えて洗浄可能である。更に本発明の表面は、例えば、高い透明性等の極めて良好な光学特性を有している。
【００９３】
本発明の表面における水は、液滴を極めてゆっくり且つ現実的に形成する。水との接触角は、１０°未満が一般的であり、好ましくは５°未満である；全く測定不可能であるのが理想的である。従って、本発明の湿潤面の乾燥は容易である。本発明の乾燥面は、曇る傾向を殆ど示さない。
【００９４】
更に本発明は、本発明の表面を有する衣類、特に、本発明の方法により製造される外面を有する衣類を提供する。
【００９５】
更に本発明は、本発明の表面を有するオムツを提供する。かかるオムツは、尿を特に良好に保持する。
【００９６】
本発明を使用実施例で説明する。
【実施例】
【００９７】
［使用実施例］
［一般的な予備試験］
表面エネルギー（表面張力に相当）を決定するための測定を、ＷＯ０１／９６４３３の１９頁に記載のように行った。
【００９８】
吸光度は、ドイツ標準規格ＤＩＮ５３９２４のラインに対して決定した。使用されるリンス液（リンス液：rinser liquid）は、直接染料のLuran Turquoise Blue GLの０．５質量％水溶液であった。リンスの高さは１ｃｍであり、そして織物の場合は、縦方向に測定した。ドイツ標準規格ＤＩＮ５３９２４により規格化されるスタンプを用いて、少なくとも８ｃｍ、４ｃｍの寸法の、被覆されていても良いテキスタイルのシート状構造物（織物）のサンプルに対して印を施した。サンプルを垂直に固定し、下端部に帽子クランプ（hat-clamp）で重みを加え、これにりより下端部がリンス液に少しだけ浸った。その後、織物においてリンス液で濯ぎ始めた。リンス液が平均領域で最終ラインを交差すると直ぐに、時間を取得した。
【００９９】
落下試験を、Melliand Textilberichte 1987, 68, 581-3頁によりＴＥＧＥＷＡ落下試験として行った。
【０１００】
［本発明の表面の作製］
１．１  水溶液の調製
１．１．１  水溶液１の調製
瓶において、以下を一緒に混合した：
６０１．１５ｇの蒸留水、
２００ｇのエタノール、
【０１０１】
（ａ．１）：非晶質シリカの６０ｇの１０質量％水性分散液、Beckman Coulter LS 230を用いるレーザー回折によって測定される粒径５．５μｍ（中央値、数平均）；ドイツ標準規格６６１３１に準拠するＢＥＴ表面積：７５０ｍ2／ｇ、Ultraturraxを用いて上述の非晶質シリカ及び水を混合することにより形成される表面エネルギー１５０ｍＮ／ｍ、
（ｂ．１）：非晶質シリカの６０ｇの１０質量％水性分散液、Beckman Coulter LS 230を用いるレーザー回折によって測定される粒径２２ｎｍ（中央値、数平均）；ドイツ標準規格６６１３１に準拠するＢＥＴ表面積：１４０ｍ2／ｇ、上述の非晶質シリカ及び水を混合することにより形成されるされた表面エネルギー１５０ｍＮ／ｍ、
（ｃ．１）：１７．１４ｇの、１，３−ジメチロール−４，５−ジヒドロキシエチレン尿素（ＤＭＤＨＥＵ）の７０質量％水溶液と、１．７１ｇの結晶性塩化マグネシウム（ＭｇＣｌ2・６Ｈ2Ｏ）とからなる１８．８５ｇの自己架橋バインダー、
（ｄ．１）：ゲル透過クロマトグラフィにより測定される５００００ｇ／モルのＭｗ、H. Fikentscherに従って水中において２５℃の条件下で測定されるフィケンシャーＫ値３０及び１質量％のポリビニルピロリドン濃度を有するポリビニルピロリドンの６０ｇの１０質量％水溶液。
【０１０２】
水溶液１を得た。
【０１０３】
１．１．２  他の水溶液２〜８の調製
表１のような量の蒸留水、エタノール、（ａ．１）、（ｂ．１）、（ｃ．１）及び（ｄ．１）を用いて１．１．１を繰り返した。（ａ．１）、（ｂ．１）、（ｃ．１）及び（ｄ．１）に関して報告されている量は、１．１．１に示したように、水性分散液／混合物に基づいている。結果を表１に取りまとめた。
【０１０４】
表１：水溶液１〜５の組成
【０１０５】
【表１】
2007538166.tif 000011
【０１０６】
１．１．３  水溶液９の調製
９４０ｇの蒸留水、６０ｇの１０質量％ジ−ｎ−オクチルスルホスクシネート水溶液を一緒に混合した。
【０１０７】
水溶液９を得た。
【０１０８】
１．２  表面の被覆
１．２．１  ポリエステル織物の被覆
坪量２２０ｇ／ｍ2のポリエステル織物を、Ｍａｔｈｉｓ社のパッドマングル（ＨＶＦ１２０８５型）において、表１及び２による液体で処理した。塗布速度は１ｍ／分であった。圧迫圧（squeeze pressure）は１０バールであった。これにより、１．８〜２．７ｇ／ｍ2の範囲のアドオンを得た。次いで、処理されたポリエステル織物を１２０℃の条件下でテンターで乾燥した。最終的な熱処理を、空気循環で１５０℃の条件下にて３回講じた。表２にように被覆ポリエステル織物を得た。
【０１０９】
表２：本発明の被覆ポリエステル織物１．２．１〜１．２．３及び比較用の織物Ｖ１．２．４〜Ｖ１．２．５
【０１１０】
【表２】
2007538166.tif 000012
【０１１１】
１．２．２  ポリプロピレン不織布の被覆
坪量１０ｇ／ｍ2のポリプロピレン不織布を、Ｍａｔｈｉｓ社のパッドマングル（ＨＶＦ１２０８５型）において、表１及び３による液体で処理した。塗布速度は１ｍ／分であった。圧迫圧は１０バールであった。これにより、０．０８〜０．１２ｇ／ｍ2の範囲のアドオンを得た。次いで、処理されたポリプロピレン不織布を８０℃の条件下でテンターで乾燥して、表３のように被覆ポリプロピレン不織布を得た。
【０１１２】
表３：本発明の被覆ポリプロピレン不織布１．２．６〜１．２．８及び比較用の不織布Ｖ１．２．９
【０１１３】
【表３】
2007538166.tif 000013
【０１１４】
［本発明の被覆表面と比較用の表面の試験］
本発明により被覆された表面及び比較用の表面を、これらの性能特性に関して試験した。データを表２及び３にそれぞれ示す。
【０１１５】
ポリプロピレン不織布を、ＥＤＡＮＡ（European Disposables and Nonwovens Association）により推奨される試験のEdana RUN-OFF試験（１５２．０−９９）によって試験した。
【０１１６】
被覆不織布を、傾斜面に対して固定した（傾斜角：２５°）。吸収性のボール紙を不織布の下に固定して、不織布を通過した液体を採取した。その後、２５ｇの人工尿（ＮａＣｌ水溶液、０．９質量％）を不織布に対して４回（１回目の害、２回目の害、３回目の害、４回目の害）通過させ、その際に、ボール紙を二回毎の害の間に交換した。不織布から流れ出た水量を、傾斜面の下部で集め、その体積を測定した。不織布から流れ出る人工尿が少ないと、不織布の親水性は良好である。
【０１１７】
表面張力は、集められた人工尿に関連していた。表面張力が高いと、オムツの製造のために用いられるポリプロピレン不織布の適合性が良好となった。
【０１１８】
結果を表３に示す。
【国際調査報告】
2007538166.tif 000014
2007538166.tif 000015
2007538166.tif 000016
2007538166.tif 000017